(57)【特許請求の範囲】
【請求項１】
内部を一端から他端に貫通する第１の貫通孔を有する真空吸着ノズルと、弾性を有する第１のフィルタと、収納部および該収納部に連通する第２の貫通孔を有するフランジとを備え、前記収納部において、前記真空吸着ノズルは、前記第２の貫通孔、前記第１のフィルタおよび前記第１の貫通孔が連通するように、前記第１のフィルタを介しているとともに、前記第１のフィルタの伸縮に連動可能に収納されていることを特徴とする真空吸着ノズル組み立て体。
【請求項２】
前記第２の貫通孔と前記第１のフィルタとの間に、前記第１のフィルタより圧縮硬さが大きい第２のフィルタが備えられていることを特徴とする請求項１に記載の真空吸着ノズル組み立て体。
【請求項３】
前記真空吸着ノズルの熱伝導率が第１のフィルタより高いことを特徴とする請求項１に記載の真空吸着ノズル組み立て体。
【請求項４】
前記第１のフィルタが、平面視したときに前記第１の貫通孔の内側に位置する第３の貫通孔を有することを特徴とする請求項１または請求項３に記載の真空吸着ノズル組み立て体。
【発明の詳細な説明】
【技術分野】
【０００１】
本発明は、チップコンデンサやチップ抵抗器などのチップ状の電子部品を回路基板に実装するための電子部品装着機に好適に用いられる真空吸着ノズル組み立て体に関する。
【背景技術】
【０００２】
従来、チップコンデンサやチップ抵抗器などのチップ状の電子部品は、電子部品装着機に具備された真空吸着ノズルの一端部の吸着面に吸引によって吸着された後、そのまま搬
送されて回路基板の所定の位置へ実装される。
【０００３】
このような吸着ノズルについて、例えば、特許文献１には、進退摺動自在の先端ノズルと先端ノズルを内部に収納するノズルケースとを備えた吸着ノズルが記載されている。また、特許文献１には、吸着ノズルのノズルケースと先端ノズルとの間に、電子部品に対する衝撃を緩和するためのバネと、先端ノズルに、吸引時に塵埃を除去するためのフィルタとを備えることが記載されている。
【先行技術文献】
【特許文献】
【０００４】
【特許文献１】特開2003−170379号公報
【発明の概要】
【発明が解決しようとする課題】
【０００５】
しかしながら、フィルタの使用に伴ってフィルタに塵埃等が目詰まりすることで吸引力が弱まり、電子部品の吸着不良や、吸着した電子部品が搬送中に落下したりするため、電子部品の搬送作業が中断される場合がある。このような場合にはフィルタを新しい物に交換する必要があるが、例えば特許文献１に記載の吸着ノズルではフィルタの交換時期を適切に判断することが難しいという問題があった。
【０００６】
本発明は、上記課題を解決するために案出されたものであり、容易にフィルタの交換時期を検知できる真空吸着ノズル組み立て体を提供することを目的とする。
【課題を解決するための手段】
【０００７】
本発明の真空吸着ノズル組み立て体は、内部を一端から他端に貫通する第１の貫通孔を有する真空吸着ノズルと、弾性を有する第１のフィルタと、収納部および該収納部に連通する第２の貫通孔を有するフランジとを備え、前記収納部において、前記真空吸着ノズルは、前記第２の貫通孔、前記第１のフィルタおよび前記第１の貫通孔が連通するように、前記第１のフィルタを介しているとともに、前記第１のフィルタの伸縮に連動可能に収納されていることを特徴とするものである。
【発明の効果】
【０００８】
本発明の真空吸着ノズル組み立て体は、内部を一端から他端に貫通する第１の貫通孔を有する真空吸着ノズルと、弾性を有する第１のフィルタと、収納部および収納部に連通する第２の貫通孔を有するフランジとを備え、収納部において、真空吸着ノズルは、第２の貫通孔、第１のフィルタおよび第１の貫通孔が連通するように、第１のフィルタを介しているとともに、第１のフィルタの伸縮に連動可能に収納されていることによって、吸着物との接触時における収納部より突出した真空吸着ノズルの一端部の長さに基づいて、フィルタの交換時期を容易に検知することができる。
【図面の簡単な説明】
【０００９】
【図１】本実施形態の真空吸着ノズル組み立て体の一例を示す縦断面図である。
【図２】本実施形態の真空吸着ノズル組み立て体の他の一例を示し、（ａ）は支持部材と収納部とが嵌合して固定された真空吸着ノズル組み立て体の縦断面図、（ｂ）は支持部材と収納部とが螺合して固定された真空吸着ノズル組み立て体の縦断面図である。
【図３】本実施形態の真空吸着ノズル組み立て体の他の一例を示し、フランジと第１のフィルタとの間に、前記第１のフィルタより圧縮硬さが大きい第２のフィルタが備えられている状態を示す縦断面図である。
【図４】本実施形態の真空吸着ノズル組み立て体の他の一例を示す縦断面図である。
【図５】本実施形態の真空吸着ノズル組み立て体を具備した電子部品装着機を示す概略図である。
【図６】本実施形態の真空吸着ノズルの先端と後端との間の抵抗値を測定する方法を示す概略図である。
【発明を実施するための形態】
【００１０】
以下、本発明の実施の形態の例を説明する。
【００１１】
図１は本実施形態の真空吸着ノズル組み立て体の一例を示す縦断面図である。
【００１２】
図１に示す真空吸着ノズル組み立て体１は、内部を一端から他端に貫通する第１の貫通孔２ａを有する真空吸着ノズル２と、真空吸着ノズル２をその一端部２ｃが突出するようにして収納するための収納部３ａと、収納部３ａと連通する第２の貫通孔３ｂとを有したフランジ３と、フランジ３と真空吸着ノズル２との間に配置された第１のフィルタ（以下、単に第１のフィルタ４という）とを備えている。このように、収納部３ａにおいてフランジ３の第２の貫通孔３ｂ側より、第１のフィルタ４と真空吸着ノズル２とがこの順に配置されているため、この第１のフィルタ４によって、真空吸着ノズル２から吸引される塵埃を捕集することができる。
【００１３】
なお、真空吸着ノズル２の後端２ｂと第１のフィルタ４とが接合され、第１のフィルタ４と収納部３ａの第２の貫通孔３ｂが設けられた面３ｄとが接合されている。また、フランジ３は、外部から照射される光を反射するための反射部３ｅを有しており、フランジ３の上部は電子部品装着装置に備わる真空吸着ノズル組み立て体１のクランプ部（図示しない）に装着するための装着部３ｆとなる窪みを有している。
【００１４】
ここで、電子部品装着装置は真空吸着ノズル組み立て体１を上下左右方向に移動可能に支持し、真空吸着ノズル２の一端部２ｃと吸着物とを接触させて吸引することで吸着する。また、真空吸着ノズル組み立て体１は、真空吸着ノズル２を収納するための収納部３ａが、真空吸着ノズル２が上下に移動可能な形状であり、吸着物を吸着するために真空吸着ノズル２が吸着物と接触した際の圧力によって、真空吸着ノズル２は収納部３ａに押し上げられて、その一部が収納される。なお、真空吸着ノズル２と吸着物とを接触させるときの圧力は、真空吸着ノズル２が押し上げられても、一端部２ｃが収納部３ａから突出する程度であることが好ましい。
【００１５】
本実施形態の真空吸着ノズル組み立て体１は、内部を一端から他端に貫通する第１の貫通孔２ａを有する真空吸着ノズル２と、真空吸着ノズル２をその一端部２ｃが突出するようにして収納するための収納部３ａと収納部３ａに連通する第２の貫通孔３ｂとを有したフランジ３と、第１のフィルタ４とを備え、収納部３ａにおいてフランジ３の第２の貫通孔３ｂ側より第１のフィルタ４と真空吸着ノズル２とがこの順に配置されているので、吸着物との接触のときに収納部３ａより突出した一端部２ｃの長さに基づいて第１のフィルタ４の収縮の状態を検知することができ、第１のフィルタ４の交換時期を検知することができる。
【００１６】
そして、第１のフィルタ４は、真空吸着ノズル２から吸引された塵埃により目詰まりが生じて伸縮性が劣化するので、この劣化に伴い、真空吸着ノズル組み立て体１が吸着物と接触するとき真空吸着ノズル２が押し上げられにくくなる。つまり、第１のフィルタ４が目詰まりによって劣化してくると、吸着物との接触時における収納部３ａより突出した一端部２ｃの長さが、劣化前のものより長くなる。したがって、真空吸着ノズル組み立て体１が吸着物と接触するときの、真空吸着ノズル２が収納部３ａより突出した部分の長さを外部カメラ等によって測定することによって、第１のフィルタ４の劣化の度合いを検知することができる。なお、吸着物を吸着している状態での、真空吸着ノズル２が収納部３ａ
より突出した一端部２ｃの長さに基づいて、第１のフィルタ４の交換時期を検知することもできる。第１のフィルタ４の交換時期の判定方法としては、例えば、第１のフィルタ４としてポリエーテル系ウレタンフォーム（イノアックコーポレーション製ＣＦＨ−40）を用いた場合、真空吸着ノズル組み立て体１を吸着物に接触させるときの力を一定とし、真空吸着ノズル組み立て体１が吸着物に接触したときの真空吸着ノズル２が収納部３ａより突出した一端部２ｃの長さが25％増加したときを第１のフィルタ４の交換時期とすることができる。なお、第１のフィルタ４の交換時期については、第１のフィルタ４の種類に基づいて予め調査して設定しておくことが好ましい。
【００１７】
また、第１のフィルタ４が、真空吸着ノズル組み立て体１が吸着物に接触するときの衝撃を緩和するクッションとしての性能を有するので、吸着物との接触時に吸着物がずれたり、破損したりするのを抑制することができる。
【００１８】
なお、真空吸着ノズル２とフランジ３とを異なる色とすることで、真空吸着ノズル２が収納部３ａより突出した部分を特定しやすくなるのでよい。
【００１９】
さらには、上記以外の判定方法として、電子部品装着機に歪センサを設けて、吸着物との接触時に真空吸着ノズル組み立て体１に生じる応力を測定することで、その測定値に基づいて第１のフィルタ４の交換時期を検知することもできる。
【００２０】
ここで、第１のフィルタ４は、ポリウレタン，ポリエチレン，ポリエステルおよびポリエーテル等より形成されることがよいが、耐水性，耐湿性，耐熱老化性の観点から、ポリウレタンがより好ましい。また、ポリウレタンはポリエーテル系とポリエステル系とに分類でき、第１のフィルタ４には、弾性に優れるポリエーテル系のポリウレタンを用いると、塵埃によって目詰まりしても、クッションとしての性能を高く維持できるのでよい。
【００２１】
さらに、弾性を有するフィルタの材質は、ＪＩＳ  Ｋ  6400：2004に準拠した方法で測定した際に、引張強さが140ｋＰａ以上220ｋＰａ以下、伸びが50％以上200％以下ならば
、長期使用における信頼性が高い。
【００２２】
またさらに、吸引力を保持した上に、塵埃を効率よく回収するには、第１のフィルタ４の、ＪＩＳ  Ｋ  6400：2004に準拠したセル数が20個以上70個以下であることが好ましい。
【００２３】
また、真空吸着ノズル２の後端２ｃと第１のフィルタ４との接合や、弾性を有する第１のフィルタ４と第２の貫通孔３ｂが設けられた面３ｄとの接合は、例えば、接着剤を用いればよい。
【００２４】
ここで、接着剤は導電性であることが好ましい。導電性の接着剤を用いることで、真空吸着ノズル２に帯電する静電気を、第１のフィルタ４およびフランジ３を経て電子部品装着装置を通してより除電できるので、真空吸着ノズル２が真空吸着する吸着物を静電気によって弾き飛ばしたり、真空吸着ノズル２から静電気が放電して吸着物や周囲の部品が放電破壊したりするのを抑制することができる。
【００２５】
さらに、塵埃が真空吸着ノズル２に付着しにくいため、真空吸着ノズル２の第１の貫通孔２ａに塵埃が詰まりにくくなる。それにより、真空吸着ノズル２の製品寿命を延ばすこともできる。
【００２６】
ここで、真空吸着ノズル２は導電性を有するのが好ましいが、真空空着ノズル２を構成する材料が導電性付与材を含んで形成されることがより好ましい。
【００２７】
真空吸着ノズル組み立て体１の真空吸着ノズル２を構成するセラミックスに導電性付与材を含むことで、適度な抵抗値を有する真空吸着ノズルとすることができる。特に好ましい抵抗値の範囲は、10３Ω以上10１１Ω以下であり、この範囲とすることで、電子部品装着装置を通してより静電気を除電できるので、真空吸着ノズル２が真空吸着する吸着物を静電気によって弾き飛ばしたり、真空吸着ノズル２から静電気が放電して吸着物や周囲の部品が放電破壊したりすることをより抑制することができる。
【００２８】
図６は、真空吸着ノズル２の先端と後端との間の抵抗値を測定する方法を示す概略図であり、真空吸着ノズル２の先端となる一端部２ｃに一方の電極60ａを接触させ、後端２ｂとなる端面に他方の電極60ｂを接触させた状態を示している。そして、これら電極60ａ・60ｂは電気抵抗測定器（図示せず）に接続されており、真空吸着ノズル２の一端部側と後端側との電極60ａ・60ｂ間に任意の電圧を加えて真空吸着ノズル２の一端部側と後端側との間の抵抗値を測定すればよい。測定に際して加える電圧は真空吸着ノズル２の形状や材質および抵抗値などに合わせて設定すればよく、おおよそ10Ｖ以上1500Ｖ以下の範囲であれば問題はない。
【００２９】
また、この様な本実施形態の真空吸着ノズル２を作製する原料については、例えば、アルミナは絶縁性のセラミックスであるが、安価で耐摩耗性が優れているという特長があり、炭化チタンや窒化チタンなどの導電性付与材を添加すれば、耐摩耗性に優れ、適度な導電性も有する真空吸着ノズルとすることができる。同様に、ジルコニアは強度の高い材料であり、酸化鉄、酸化チタン，酸化亜鉛などの導電性付与材を添加すれば、細い形状でも折れにくくなり、適度な導電性も有する真空吸着ノズルを作製することができる。また、炭化珪素は炭素を添加することで抵抗値を調整した真空吸着ノズルとすることができる。
【００３０】
また、本実施形態の真空吸着ノズル組み立て体において、真空吸着ノズルにおける第１のフィルタとの接触する面である後端の算術平均粗さ（Ｒａ）が0.25μｍ以上5.0μｍ以
下であることが好ましい。
【００３１】
真空吸着ノズル２の、第１のフィルタ４との接触する面である後端２ｂの算術平均粗さ（Ｒａ）が0.25μｍ以上5.0μｍ以下であるときには、接着剤などによってより強固に接
合されやすくなり、振動が激しい環境の中でも真空吸着ノズル２の後端２ｂから第１のフィルタ４が外れにくくなる。それにより真空吸着ノズル２がスムーズに上下に移動でき電子部品が衝撃による破壊を低減できる。
【００３２】
また、第１のフィルタ４との接触しない面（例えば、フランジの収納部３ａと摺動する真空吸着ノズル２の側面、後述する、支持部材５と摺動する真空吸着ノズル２の側面）の算術平均粗さ（Ｒａ）が0.05μｍ以上0.2μｍ以下であることが好ましい。
【００３３】
第１のフィルタ４との接触しない面の算術平均粗さ（Ｒａ）が0.05μｍ以上0.2μｍ以
下であるときには、真空吸着ノズル２が上下に移動することによってフランジ４および支持部材５を傷つけることが少なくなり、塵埃などが発生しにしにくくなるとどうじにフランジ３と真空吸着ノズルとの摺動する部分からの空気漏れの発生が少なく確実に電子部品を吸着できるとともに真空吸着ノズルがスムーズに動くことができる。
【００３４】
なお、算術平均粗さ（Ｒａ）の測定は、一般的に使用される表面粗さ測定器を用いて、測定すればよい。
【００３５】
そして、本実施形態における真空吸着ノズル２を構成するセラミックスは黒色系セラミックスであることが好ましい。
【００３６】
真空吸着ノズルに黒色系セラミックスを用いると、真空吸着ノズルで吸着した吸着物をライトで照射してＣＣＤカメラで撮影したときに、吸着物はライトの反射光で鮮明に写るが、吸着物の背景は真空吸着ノズルが黒色系セラミックスであるために照射光が吸収されて暗い状態で写るので、吸着物の輪郭が明瞭になる。それにより、画像解析装置は真空吸着ノズルに吸着された吸着物の形状を正確に認識できるので、回路基板に吸着物を実装する際の位置決め精度が高くなるという利点がある。
【００３７】
黒色系セラミックスとしては、黒色系の導電性付与材を添加したジルコニア，アルミナおよび炭化珪素などがある。なお、茶色系や青色系など黒色系以外の色調を有するセラミックスでも、濃い色調とすることにより黒色系セラミックスと同様の効果を得ることができる。
【００３８】
例えば、アルミナセラミックスに添加する導電性付与材としては、酸化鉄，酸化ニッケル，炭化チタン，窒化チタンなどが挙げられ、中でも酸化鉄，炭化チタンが黒色系セラミックスを得られる導電性付与材として好ましい。
【００３９】
また、ジルコニアセラミックスに添加する導電性付与材としては、酸化鉄，酸化チタン，酸化コバルト，酸化クロム，酸化ニッケルなどが挙げられ、中でも酸化鉄が黒色系セラミックスを得られる導電性付与材として好ましい。
【００４０】
一般的に、吸着物は色合いが白色系，銀色系あるいは灰色系のものが多く、そのために真空吸着ノズルの色合いとしては黒色系などの濃色系の色合いが求められることが多い。このような黒色系の色合いの真空吸着ノズルを得るためには、例えば、ジルコニアが65質量％に酸化鉄を30質量％，酸化コバルトを３質量％，酸化クロムを２質量％の組成としたものが好適である。また、吸着物が銀色系のときは、真空吸着ノズルの色合いは濃い黒色系を用いるのが好ましいが、これは、酸化鉄を25質量％以上とすることによって得ることができる。
【００４１】
また、炭化珪素セラミックスは、炭素を含有させて導電性を付与したものが黒色系セラミックスとして好ましい。
【００４２】
さらに、本実施形態における真空吸着ノズル２を構成するセラミックスは、安定化剤を含むジルコニアセラミックスであることがより好ましい。
【００４３】
真空吸着ノズル２に用いるセラミックスに安定化剤を含むジルコニアセラミックスより構成することが好ましいのは、セラミックスとしての機械的強度が高いためである。特に、図１に示す真空吸着ノズル組み立て体１のように、真空吸着ノズル２の一端部２ｃが円筒で、その径が細い形状の場合には、吸着物と真空吸着ノズル２の一端部２ｃとが接するときに真空吸着ノズル２の一端部２ｃが破損するおそれがあるため、セラミックスとして強度の高いジルコニアセラミックスを使用することが好適である。
【００４４】
このときのジルコニアセラミックスに添加する安定化剤にはイットリア，セリア，マグネシアなどを用いればよく、これら安定化剤を２〜８モル％程度含んでいれば実使用上で強度的に十分なジルコニアとなる。また、ジルコニアの平均結晶粒子径は３μｍ以下のものが好ましい。平均結晶粒子径を３μｍ以下とすることで、真空吸着ノズルの作製や補修の際に吸着面に対して研削加工や鏡面加工をするときに、結晶粒子が脱落しにくくなることから吸着面に欠けが生じることを抑制できる。
【００４５】
ここで、本実施形態の真空吸着ノズル組み立て体１は、フランジ３は作業者が手で真空
吸着ノズル組み立て体を保持するときに視認好適な色とすればよい。
【００４６】
また、フランジ３は金属，セラミックスまたは樹脂を用いて作製すればよいが、中でもコストおよび加工性の観点から樹脂がよい。また、樹脂の中でも、導電性を備えたものがよく、特にカーボンが含まれている樹脂がよい。カーボンが含まれている樹脂ならば、真空吸着ノズルおよび第１のフィルタ４における磨耗が軽減され、信頼性が大幅に向上する。
【００４７】
さらに、フランジ３の反射部３ｅは任意の形状であればよく、適宜用途に合わせて設計すればよい。真空吸着ノズル組み立て体１は、反射部３ｅを有することによって、吸着物に向けて照射された光が反射部３ｅの表面で跳ね返り、吸着物の背面から吸着物を照射することとなり、ＣＣＤカメラに正確な陰影を写し出すことができる。
【００４８】
またさらに、フランジ３は上部に装着部３ｆを備えている。装着部３ｆは、電子部品装着装置に備わる真空吸着ノズル組み立て体のクランプ部（図示しない）に係合できる形状である。
【００４９】
図２は本実施形態の真空吸着ノズル組み立て体の一例を示す、（ａ）は支持部材と収納部とが嵌合して固定された真空吸着ノズル組み立て体の縦断面図、（ｂ）は支持部材と収納部とが螺合して固定された真空吸着ノズル組み立て体の縦断面図である。
【００５０】
なお、図２において、図１にて説明したのと同一もしくは同等の部材については、同一符号を付し詳細な説明は省略する。
【００５１】
図２（ａ）に示す真空吸着ノズル組み立て体12は、真空吸着ノズル２の一端部２ｃが所定の長さだけ突出するように保持するための支持部材５を具備している。なお、支持部材５は、フランジ３と嵌合することによって固定されている。
【００５２】
図２（ｂ）に示す真空吸着ノズル組み立て体13は、真空吸着ノズル２の一端部２ｃが所定の長さだけ突出するように保持するための支持部材５を具備している。なお、支持部材５は、フランジ３と螺合することによって固定されている。
【００５３】
本実施形態の真空吸着ノズル組み立て体12は、真空吸着ノズル２の一端部２ｃが収納部３ａから所定の長さだけ突出するように保持するための支持部材５を具備していることが好ましい。
【００５４】
また、支持部材５は、フランジ３と嵌合または螺合することによって固定されていることが好ましい。
【００５５】
真空吸着ノズル２の一端部２ｃが収納部３ａから所定の長さだけ突出するように保持することで、真空吸着ノズル２の後端２ｂと第１のフィルタ４、および第１のフィルタ４と収納部３ａの第２の貫通孔３ｂが設けられた面３ｄとを接着剤等を用いて接合する必要もなく、容易に第１のフィルタ４を交換することができる。つまり、第１のフィルタ４を交換するときは、支持部材５を外して、収納部３ａから真空吸着ノズル２および第１のフィルタ４を取り出し、次に、新しい第１のフィルタ４、真空吸着ノズル２の順に収納部３ａに収納して、最後に支持部材５を取り付けるという単純な作業で、容易に第１のフィルタ４を交換できる。
【００５６】
ここで、支持部材５の材質は、加工性の観点から金属およびプラスチックなどがよいが、中でも外部の磁場によって磁化されない、非磁性の性質を持つ、アルミニウム、銅、ス
テンレス鋼、黄銅および高硬度なプラスチック（エンジニアリングプラスチック）などが好ましい。
【００５７】
本実施形態の真空吸着ノズル組み立て体は、フランジと第１のフィルタとの間に、第１のフィルタより圧縮硬さが大きい第２のフィルタが備えられていることが好ましい。
【００５８】
図３は、本実施形態の真空吸着ノズル組み立て体の一例を示し、フランジと第１のフィルタとの間に、第１のフィルタより圧縮硬さが大きい第２のフィルタが備えられている状態を示す縦断面図である。
【００５９】
また、図３において、図１および２に示す真空吸着ノズル組み立て体１，12および13と同一もしくは同等の部材については、同一符号を付し詳細な説明は省略する。
【００６０】
図３に示す、本実施形態の真空吸着ノズル組み立て体14は、フランジ３と第１のフィルタ４との間に、第１のフィルタ４より圧縮硬さが大きい第２のフィルタ６が備えられ、フランジ３の第２の貫通孔３ｂ側より、第２のフィルタ６，第１のフィルタ４，真空吸着ノズル２の順に配置されている。
【００６１】
図３に示す真空吸着ノズル組み立て体14は、第１のフィルタ４より圧縮硬さの値が大きい第２のフィルタ６（以下、単に第２のフィルタ６という）を具備するので、吸着物を真空吸着ノズル２にて吸着した際、第１のフィルタ４が収縮しても第２のフィルタ６は収縮しにくいため、適度な吸引力を保つことができる上に、塵埃などを捕集することができる。また、真空吸着ノズル２の第１の貫通孔２ａに近いほどフィルタの目詰まりの度合いが大きくなる傾向があるので、収納部３ａにおいてフランジ３の第２の貫通孔３ｂ側より、第２のフィルタ６，第１のフィルタ４，真空吸着ノズル２の順に配置されることが好ましい。このように真空吸着ノズル２の第１の貫通孔２ａ側に第１のフィルタ４を具備しているので、効果的に第１のフィルタ４の交換時期を把握することができる。なお、第１のフィルタ４および第２のフィルタ６の種類および組み合わせによって、第１のフィルタ４および第２のフィルタ６の交換時期は異なるので、予め適度な交換時期となる条件を調査して設定することが好ましい。
【００６２】
なお、第２のフィルタ６の平均気孔径が真空吸着ノズル２の第１の貫通孔２ａ側に第１のフィルタ４の孔の平均気孔径以下であると、より効率よく塵埃を捕集することができる。
【００６３】
第２のフィルタ６の圧縮硬さは、例えば、ＪＩＳ  Ｋ  6767：2004に準拠した方法で測定したとき、第１のフィルタ４の圧縮硬さより1.5倍以上大きいことが好ましい。また、
第２のフィルタ６圧縮硬さは、吸着物の吸着時に生じる押圧で変形しない程度が特に好ましい。
【００６４】
ここで、収納部３ａにおいてフランジ３の第２の貫通孔３ｂ側より、第１のフィルタ４，第２のフィルタ６，真空吸着ノズル２の順に配置されていても構わない。
【００６５】
第２のフィルタ６の材質は、金属、セラミックス、樹脂などがあるが、中でも耐久力の観点からセラミックスがよい。また、第２のフィルタ６の材質がセラミックスであった場合、塵埃などによって、目詰まりが生じた際には、第２のフィルタ６を取り出し、有機物を燃焼する程度の温度で加熱することによって再び利用することが可能となる。
【００６６】
また、本実施形態の真空吸着ノズル組み立て体は、真空吸着ノズルの熱伝導率が第１のフィルタより高いことが好ましい。
【００６７】
真空吸着ノズル２の熱伝導率が第１のフィルタ４より高いことによって、第１のフィルタ４が繰り返し伸縮することによって発生する熱を、第１のフィルタ４から真空吸着ノズル２を経由して大気中に熱を放散することができ、第１のフィルタ４の熱による劣化を抑制することができるので、真空吸着ノズル組み立て体１として第１のフィルタ４の交換時期を延ばすことができる。
【００６８】
さらに、真空吸着ノズル組み立て体を構成する部材において、第１のフィルタ以外の部材の熱伝導率が、第１のフィルタの熱伝導率よりも高いことが好ましい。
【００６９】
第１のフィルタ４以外の構成する部材の熱伝導率が、第１のフィルタ４の熱伝導率よりも高いことによって、第１のフィルタ４が繰り返し伸縮することによって発生する熱が、第１のフィルタ４から第１のフィルタ４と接触する真空吸着ノズル２、フランジ３、第２のフィルタ６を経由して、大気と接触する真空吸着ノズル２、フランジ３、支持部材５から大気中に熱を放散することができ、第１のフィルタ４の熱による劣化をさらに抑制することができる。それにより第１のフィルタ４の製品寿命を延ばすことができる。
【００７０】
また、熱伝導率の測定方法は、緻密体に関してはレーザフラッシュ法、多孔体に関しては定常法によって測定すればよい。また、測定用試料については、ＸＲＦ（蛍光Ｘ線分析）法、ＩＣＰ発光分光分析法、ＸＲＤ（Ｘ線回折）法などの既知の組成分析および構造分析を用いて組成および構造を分析し、それと同じ組成および構造をもった試験形状の測定用試料を作製すればよい。
【００７１】
本実施形態の真空吸着ノズル組み立て体は、第１のフィルタが、平面視したときに真空吸着ノズルの第１の貫通孔の内側に位置する第３の貫通孔を有することが好ましい。
【００７２】
図４は、本実施形態の真空吸着ノズル組み立て体の一例を示す縦断面図である。
【００７３】
また、図４において、図１〜図３にて説明したのと同一もしくは同等の部材については、同一符号を付し詳細な説明は省略する。
【００７４】
図４に示す、真空吸着ノズル組み立て体15は、第１のフィルタ４は、第２の貫通孔３ｂと同軸上に第３の貫通孔４ａが設けられている。
【００７５】
真空吸着ノズル組み立て体15は、第１のフィルタ４が、平面視したときに真空吸着ノズルの第１の貫通孔２ａの内側に位置する第３の貫通孔４ａを有している。つまり、第１のフィルタ４は、真空吸着ノズルの第１の貫通孔２ａの同軸上に、真空吸着ノズル２の第１の貫通孔２ａの最小径より小さい径の第３の貫通孔４ａを有していることによって、電子部品を吸引する力を大きくすることができる上に、吸着物を真空吸着ノズル２にて吸着したとき、収縮した第１のフィルタ４に一定以上の吸引する力を確保することができるため、信頼性を上げることができる。
【００７６】
また、第３の貫通孔４ａの径は、例えば、真空吸着ノズル２の第１の貫通孔の最小径１/２以下であれば、フィルタとしての機能をより高く維持することができる。
【００７７】
さらに、複数の第３の貫通孔４ａを設けてもよく、複数の第３の貫通孔４ａは、真空吸着ノズル２の同軸上以外の場所に設けてもかまわない。
【００７８】
また、本実施形態の真空吸着ノズル組み立て体は、真空吸着ノズルの後端の形状が、第１のフィルタが嵌合できる形状であることが好ましい。
【００７９】
真空吸着ノズル２の後端２ｂの形状が、第１のフィルタ４が嵌合できるような形状であることにより、第１のフィルタ４が接着材等を用いて固定しなくても後端面２ｂに固定され第１のフィルタを容易に取り替えることができる。また、伸縮を繰り返した際でも第１のフィルタ４の位置がずれることがなくなり、特に、図４に示す様に、第１のフィルタ４が第３の貫通孔４ａを有するときには、振動の多い環境でも、一定の吸引力を得ることができる。
【００８０】
さらに、本実施形態の真空吸着ノズル組み立て体は、真空吸着ノズルと接触する支持部材との間に、リング状の緩衝部材を備えることが好ましい。
【００８１】
真空吸着ノズル２と接触する支持部材５との間に、リング状の緩衝部材７を備えることによって、真空吸着ノズル２が支持部材５と接触する際の衝撃を和らげることができる。それにより、真空吸着ノズル２が破損しにくくなるとともに使用中の衝撃によって支持部材５が外れにくくなるので、真空吸着ノズル組み立て体１が破損しにくくなる。なお、緩衝部材７は、具体的には、樹脂またはゴムのリングが好ましい。
【００８２】
図５は、本実施形態の真空吸着ノズル組み立て体を具備した電子部品装着機を用いた、チップ状の電子部品を回路基板に実装する電子部品装着装置の構成を示す概略図である。
【００８３】
図５に示す電子部品装着装置50は、電子部品装着機51に具備された真空吸着ノズル組み立て体１と、電子部品を並べたトレイと、真空吸着ノズル組み立て体１に吸着された電子部品に向けて光を照射するライト54と、電子部品52からの反射光を受光するためのＣＣＤカメラ55と、真空吸着ノズル２が収納部３ａより突出した部分を撮影するための外部カメラ56と、ＣＣＤカメラ55で受光した反射光データおよび外部カメラ56で撮影した映像を画像処理するための画像解析装置57とで構成されている。
【００８４】
そして、この電子部品装着装置50は、真空吸着ノズル組み立て体１がトレイまで移動し、トレイ上に並べられた電子部品を吸着すると、ライト54が真空吸着ノズル組み立て体１に吸着された電子部品へ向けて光を照射し、この光が電子部品の本体や電極に当たって反射する反射光をＣＣＤカメラ55で受光し、ＣＣＤカメラ55で受光した画像データを基に画像解析装置57によって電子部品52の位置を測定して、そのデータを基に回路基板（図示せず）の所定の位置に電子部品52を吸着した真空吸着ノズル組み立て体１を移動させて、回路基板53上に電子部品52を実装する。電子部品を吸着する際、外部カメラ56によって、真空吸着ノズル２が収納部３ａより突出した部分を撮影して、その画像データを基に画像解析装置57によって突出した部分の長さを算出しているので、第１のフィルタ４の交換時期を、その長さに基づいて検知することができる。
【００８５】
次に、本実施形態の真空吸着ノズル組み立て体の製造方法を説明する。
【００８６】
まず、真空吸着ノズル２となるセラミックスを作製するための原料を準備する。ジルコニアの場合には、安定化剤としてイットリアを含むジルコニアを選択し、黒色化してカメラの視認性を高めるための着色剤として酸化鉄，酸化コバルト，酸化クロム，酸化ニッケルをジルコニア100質量％に対して合計５質量％以上30質量％以下添加すればよい。また
、アルミナの場合には、着色剤として酸化鉄，酸化チタン，酸化ニッケル，炭化チタン，窒化チタンをアルミナ100質量％に対して合計５質量％以上30質量％以下添加すればよい
。また、炭化珪素の場合には、導電性付与剤として炭素を炭化珪素100質量％に対して合
計１質量％以上10質量％以下添加すればよい。
【００８７】
次に、上述の原料に水を加えてボールミルで粉砕・混合してスラリーを作製し、これら
のスラリーをスプレードライヤーを用いて噴霧乾燥し、それぞれの顆粒を作製した。
【００８８】
そして、この顆粒100質量％に対してエチレン酢酸ビニル共重合体，ポリスチレン，ア
クリル系樹脂を合計20質量％加えてニーダに投入し、約150℃の温度に保ちながら混練し
て坏土を作製した。次に、得られた坏土をペレタイザーに投入してインジェクション成形用の原料となるペレットを作製した。そして、このペレットを公知のインジェクション成形機に投入し、真空吸着ノズル組み立て体１，12，13，14および15に用いる真空吸着用ノズル２となる成形体を作製する。なお、真空吸着ノズル２の後端２ｂに第１のフィルタ４が嵌合するための凹みを設けてもよい。
【００８９】
この成形体を乾燥機に入れて乾燥した後、ジルコニアの場合には、大気雰囲気中での焼成で最高温度を1250〜1450℃の範囲とし、アルミナの場合には、大気雰囲気中での焼成で最高温度を1450〜1650℃の範囲とし、最高温度での保持時間を１〜５時間として焼結体とした。また、炭化珪素の場合には、真空雰囲気もしくは不活性ガス中での焼成で最高温度を1900〜2050℃の範囲とし、最高温度での保持時間を１〜５時間として焼結体とした。
【００９０】
そして、この焼結体を表面加工することによって、真空吸着ノズル２を得ることができる。この表面加工はバレル研磨やブラス加工等を用いて実施すればよく加工条件を調整することによって真空吸着ノズル２の表面粗さを調整し、電子部品を確認するために照射した光の一部が真空吸着ノズル２の表面に当たっても乱反射させ電子部品の位置を確認し易くすることができる。第１のフィルタ４との接触する面である後端２ｂは焼き肌面でもよいが、公知のブラスト加工などを行なうことによって、算術平均粗さ（Ｒａ）を0.25μｍ以上5.0μｍ以下に調整してもよい。
【００９１】
また、フランジ３は、金属，セラミックスまたは樹脂を公知のインジェクション成形で作製するとよい。また、このフランジ３の端部に、支持部材５と嵌合または螺合するための部位を設けてもよい。なお、この部位を作製するには、旋盤を用いて加工しても、インジェクション成形自体で設けてもよい。
【００９２】
また、第１のフィルタ４は、ポリウレタン，ポリエチレン，ポリエステルおよびポリエーテルを収納部３ａに入る形状にカットしたものを用いる。そして、第１のフィルタ４に第３の貫通孔４ａを設ける場合には、フランジの第２の貫通孔３ｂよりも小さな径になるように、レーザや針状のもので空けるとよい。
【００９３】
さらに、第２のフィルタ６を用いる場合は、第１のフィルタ４の圧縮硬さより硬い樹脂などをカットしたものを用いる。
【００９４】
そして、支持部材５は、金属または樹脂を公知のインジェクション成形で作製するとよい。また、この支持部材５の端部に、フランジ３と嵌合または螺合するための部位を設けた。なお、この部位を作製するには、旋盤を用いて加工しても、インジェクション成形自体で設けてもよい。
【実施例】
【００９５】
以下、本発明の実施例を説明する。
【００９６】
まず、セラミックスとして、安定化剤としてイットリアを３モル％含むジルコニアを選択し、黒色化してカメラの視認性を高めるための着色剤として酸化鉄，酸化コバルト，酸化クロム，酸化ニッケルをジルコニア100質量％に対して合計10質量％添加した原料に水
を加えてボールミルで粉砕・混合してスラリーを作製し、これらのスラリーをスプレードライヤーを用いて噴霧乾燥し、それぞれの顆粒を作製した。
【００９７】
そして、この顆粒100質量％に対してエチレン酢酸ビニル共重合体，ポリスチレン，ア
クリル系樹脂を合計20質量％加えてニーダに投入し、約150℃の温度に保ちながら混練し
て坏土を作製した。次に、得られた坏土をペレタイザーに投入してインジェクション成形用の原料となるペレットを作製した。そして、このペレットを公知のインジェクション成形機に投入し、図２（ｂ）に示す、真空吸着ノズル組み立て体13の真空吸着用ノズル２となる成形体を作製した。なお、真空吸着ノズル２は全長が9.2ｍｍで後端２ｂの外径がφ2.8ｍｍ，内径がφ1.2ｍｍ、一端部２ｃを円筒状にし、その寸法は、長さが3.2ｍｍ，外径が0.8ｍｍ，内径が0.2ｍｍとなるように作製した。
【００９８】
この成形体を乾燥機に入れて乾燥した後、大気雰囲気中での焼成で最高温度を1250〜1350℃の範囲とし、最高温度での保持時間を１〜５時間として焼結体とした。
【００９９】
また、フランジ３は、既製のカーボンファイバー含有のポリカーボネイト樹脂（例えば住友ダウ株式会社製のＣＦ5301Ｖ等）のペレットを使い、このペレットを公知のインジェクション成形機に投入し、図２（ｂ）に示す、フランジ３の成形体を作製した。なお、フランジの収納部は内径φ４ｍｍ、深さは10ｍｍとなるように作製した。また、このフランジ３の端部に、支持部材５と螺合するための部位を設けた。なお、この部位を作製するには、旋盤を用いて加工しても、インジェクション成形自体で設けてもよい。
【０１００】
また、第１のフィルタ４は、既製のポリエーテル系ウレタンフォーム（イノアックコーポレーション製ＣＦＨ−40等）のφ３ｍｍの円柱体を長さ５ｍｍにカットしたものを用いて作製した。
【０１０１】
そして、支持部材５は、既製のカーボンファイバー含有のポリカーボネイト樹脂（例えば住友ダウ株式会社製のＣＦ5301Ｖ等）のペレットを使い、このペレットを公知のインジェクション成形機に投入し、図２（ｂ）に示す、支持部材５となる成形体を作製した。また、この支持部材５の端部に、フランジ３と螺合するための部位を設けた。なお、この部位を作製するには、旋盤を用いて加工しても、インジェクション成形自体で設けてもよい。
【０１０２】
以上のように作製した、真空吸着ノズル２，フランジ３，第１のフィルタ４および支持部材５を組み立てて、図２（ｂ）に示す、真空吸着ノズル組み立て体13を作製した。
【０１０３】
まず、作製した真空吸着ノズル組み立て体13を図５に示す電子部品装着機50に装着し、真空吸着ノズル組み立て体13を吸着物に接触させるときの力を30ｇｆに設定し、0603サイズの電子部品について、電子部品の吸着、着脱を繰り返し行なった。また、電子部品の吸着を最初に行なったときの真空吸着ノズル組み立て体13が吸着物に接触したときの真空吸着ノズル２が収納部３ａより突出した一端部２ｃの長さＬ１（以下、単に長さＬ１という）を外部カメラ56によって撮影して、その画像データから測定した。
【０１０４】
次に、電子部品の吸着、着脱を繰り返しているうちに、電子部品が落下したときの真空吸着ノズル組み立て体13が吸着物に接触したときの真空吸着ノズル２が収納部３ａより突出した一端部２ｃの長さＬ２（以下、単に長さＬ２という）を測定して、長さＬ１に対する増加率Ｌ３＝{（Ｌ２−Ｌ１）／Ｌ１}×100を求めた。この試行を第１のフィルタ４を
交換せずに繰り返して、電子部品が１回目〜４回目に落下したときのそれぞれの増加率Ｌ３を求めた。また、１回目に電子部品が落下するまでに要した吸着の回数、１回目から２回目の落下までに要した吸着の回数、２回目から３回目の落下までに要した吸着の回数、３回目から４回目の落下までに要した吸着の回数をそれぞれ測定した。
【０１０５】
結果を表１に示す。
【０１０６】
【表１】
0005864244.tif 000002
【０１０７】
この結果、増加率Ｌ３が大きくなるにつれて、電子部品が落下する頻度が高くなっており、また、その落下までに要する吸着の回数が少なくなっている。したがって、この増加率Ｌ３を予め求めておけば許容できる落下回数を基準に増加率Ｌ３の値を選択することができる。つまり、一度も電子部品を落下しないようにするためには、増加率Ｌ３が26％になる前に第１のフィルタ４を交換すればよく、また、電子部品が任意の回数落下してもかまわないのであれば、その任意の回数に応じて表１のＬ３の値26％，30％，34％および36％を目安にして第１のフィルタ４を交換すればよい。
【符号の説明】
【０１０８】
１，12，13，14，15：真空吸着ノズル
２：真空吸着ノズル
２ａ：第１の貫通孔
２ｂ：真空吸着ノズルの後端
２ｃ：真空吸着ノズルの一端部
３：フランジ
３ａ：収納部
３ｂ：第２の貫通孔
３ｄ：貫通孔３ｂが設けられた面
３ｅ：反射部
３ｆ：装着部
４：第１のフィルタ
４ａ：第３の貫通孔
５：支持部材
６：第２のフィルタ
７：緩衝部材
50：電子部品装着装置
51：電子部品装着機
52：電子部品
53：トレイ
54：ライト
55：ＣＣＤカメラ
56：外部カメラ
57：画像解析装
【図１】
0005864244.tif 000003
【図２】
0005864244.tif 000004
【図３】
0005864244.tif 000005
【図４】
0005864244.tif 000006
【図５】
0005864244.tif 000007
【図６】
0005864244.tif 000008